【手続補正書】
【提出日】平成18年7月13日(2006.7.13)
【手続補正１】
【補正対象書類名】特許請求の範囲
【補正対象項目名】全文
【補正方法】変更
【補正の内容】
【特許請求の範囲】
【請求項１】
発光材料と作動接触するエレクトロルミネッセント蛍光体を含み、交流電場による前記エレクトロルミネッセント蛍光体の励起が、前記発光材料による発光を生ずる発光装置。
【請求項２】
発光材料と作動接触する前記エレクトロルミネッセント蛍光体が、発光材料で被覆されたエレクトロルミネッセント蛍光体粒子、発光材料と直接接触するエレクトロルミネッセント蛍光体粒子、発光材料と離れて位置するエレクトロルミネッセント蛍光体粒子、発光材料内に埋設されたエレクトロルミネッセント蛍光体粒子、発光材料に隣接するエレクトロルミネッセント蛍光体層および発光材料と離れて位置するエレクトロルミネッセント蛍光体層からなる群より選択される形態である、請求項1に記載の発光装置。
【請求項３】
前記エレクトロルミネッセント蛍光体が、第1の電極と第2の電極との間に位置してエレクトロルミネッセンスディスプレー装置を形成する絶縁層に存在する、請求項1に記載の装置。
【請求項４】
前記第1の電極と前記第2の電極とが、金属および金属酸化物を含まない、請求項３に記載のディスプレー装置。
【請求項５】
前記第1の電極と前記第2の電極とが、同一の材料を含む、請求項３に記載のディスプレー装置。
【請求項６】
前記第1の電極と前記第2の電極とが、固有に導電性のポリマーを含む、請求項３に記載のディスプレー装置。
【請求項７】
前記第1の電極と前記第2の電極とが、ポリアニリン、ポリアセチレン、ポリ-p-フェニレン、ポリ-m-フェニレン、ポリフェニレンスルフィド、ポリピロール、ポリチオフェンおよびポリカルバゾールからなる群より選択される置換または未置換の固有に導電性のポリマーを含む、請求項３に記載のディスプレー装置。
【請求項８】
前記第1の電極と前記第2の電極とが、ポリ(3,4-エチレンジオキシチオフェン)を含む、請求項３に記載のディスプレー装置。
【請求項９】
前記第1の電極と前記第2の電極とが、交流電源に接続された、請求項３〜８のいずれか1項に記載のディスプレー装置。
【請求項１０】
前記発光材料が、絶縁層に位置する、請求項３に記載のディスプレー装置。
【請求項１１】
前記エレクトロルミネッセント蛍光体が、交流電場によって励起することができ、かつ、第1の波長で発光することができる、請求項１〜１０のいずれか1項に記載の装置。
【請求項１２】
前記エレクトロルミネッセント蛍光体が、無機固体である、請求項１１に記載の装置。
【請求項１３】
前記エレクトロルミネッセント蛍光体が、
CdSe；
InAs；
Pr、Nd、ErまたはYbの1つ以上でドープされるかまたは未ドープのLaPO4；
Erでドープされるかまたは未ドープのYOS；
Ag、Cu、Mn、Tb、TbFまたはTbF3でドープされるかまたは未ドープのZnS；
MnまたはCuでドープされるかまたは未ドープのZnSe；
ZnCdS；
MIIAM2III(S，Se)4  〔ここで、MIIA=Ca，SrまたはBa、かつ、MIII＝Al，Ga，In，Yであるかまたは任意に存在しなくともよく、その化合物はEu2＋またはCe3＋でドープされるか未ドープである。〕；
および、これらの混合物；
からなる群より選択される、請求項１１に記載の装置。
【請求項１４】
前記エレクトロルミネッセント蛍光体が、有機材料である、請求項１１に記載の装置。
【請求項１５】
前記発光材料が、前記励起されたエレクトロルミネッセント蛍光体と作動接触する時に励起され、かつ、前記エレクトロルミネッセント蛍光体によって発光される光とは異なる波長の光を発することのできる材料である、請求項１１に記載の装置。
【請求項１６】
発光材料が、無機固体である、請求項１１に記載の装置。
【請求項１７】
前記発光材料が、有機材料である、請求項１１に記載の装置。
【請求項１８】
前記発光材料が、テトラセンでドープされるかまたは未ドープのアントラセン；アルミニウムトリス(8-ヒドロキシキノリネート)；ポリ-(p-フェニレンビニレン)(PPV)；ポリ〔2-メトキシ-5-(2’-エチル)ヘキソキシ-1,4-フェニレンビニレン〕(MEHPPV)；ポリ〔2-メトキシ-5-(2’-エチルヘキシルオキシ)-1,4-フェニレンビニレン-コ-4,4’-ビスフェニレンビニレン〕(MEH-BP-PPV)、ポリ〔2-メトキシ-5-(2’-エチルヘキシルオキシ)-1-(シアノビニレン)フェニレン(MEH-CN-PPV)、ポリ〔1,3-プロパンジオキシ-1,4-フェニレン-1,2-エチレン-(2,5-ビス(トリメチルシリル)-1,4-フェニレン)-1,2-エチレン-1,4-フェニレン〕(DiSiPV)；Tbトリス(アセチルアセトネート)；Eu(1,10-フェナンスロリン)-トリス(4,4,4-トリフルオロ-1-(2-チエニル)ブタン-1,3-ジオネート；Euトリス(ジベンゾイルメタナト)フェナンスロリン；Tbトリス(アセチルアセトネート)フェンスロリン；Eu(4,7-ジフェニルフェナンスロリン)-トリス(4,4,4-トリフルオロ)-1-(2-チエニル)-ブタン-1,3-ジオネート；Nd(4,7-ジフェニルフェナンスロリン)(ジベンゾイルメタナト)3；Eu(ジベンゾールメタナト)3-2-(2-ピリジル)ベンズイミダゾール；Eu(ジベンゾールメタナト)2-1-エチル-2-(2-ピリジル)ベンズイミダゾール；Tb-〔3-(5-フェニル-1,3,4-オキサジアゾール-2-イル)-2,4-ペンタンジオネート〕3；ランタニド-トリス(4-メチルベンゾエート)；ランタニド-トリス(4-メトキシベンゾエート)；Tbトリス(4-メチルベンゾエート)；Tbトリス(4-メトキシベンゾイルベンゾエート)；Euトリス(4-メトキシベンゾイルベンゾエート)；Tb-トリス(テトラデシルフェタレート)フェナンスロリン；Tb-イミドジホスフィネート；Tb 1-フェニル-3-メチル-4-(トリメチルアセチル)ピラゾール-4-オン；ポリピリジン；ポリ(p-フェニレンビニレン)；ポリ〔2-メトキシ-5-(2’-エチルヘキシルオキシ)-1,4-フェニレンビニレン〕；ポリ〔2-メトキシ-5-(2-エチルヘキシルオキシ)-1,4-フェニレン-ビニレン〕；ポリ〔（2-メトキシ-5-(2-エチルヘキシルオキシ)-1,4-フェニレン-ビニレン）-アルト-コ-(4,4’-ビフェニレン-ビニレン)〕；ポリ〔(9,9-ジオクチル-2,7-ジビニレンフルオレニレン)-アルト-コ-(9,10-アントラセン)〕；ポリ〔(9,9-ジオクチル-2,7-ジビニレンフルオレニレン)-アルト-コ-(4,4’-ビフェニレン)〕；ポリ〔{9,9-ジオクチル-2,7-ジビニレン-フルオレニレン}-アルト-コ-{2-メトキシ-5-(2-エチル-ヘキシルオキシ)-1,4-フェニレン}〕；ポリ〔{9,9-ジオクチル-2,7-ビス(2-シアノビニレン-フルオレニレン}−アルト-コ-{2-メトキシ-5-(2-エチルヘキシルオキシ)-1,4-(フェニレン}〕；ポリ〔2-メトキシ-5-(2-エチルヘキシルオキシ)-1,4-(1-シアノビニレンフェニレン)〕；ポリ〔{9,9-ジヘキシル-2,7-ビス(1-シアノビニレン)フルオレニレン}-アルト-コ-{2,5-ビス(N,N’-ジフェニルアミノ)-1,4-フェニレン}〕；ポリ〔{9-エチル-3,6-ビス(2-シアノビニレン)カルバゾリレン}}-アルト-コ-{2-メトキシ-5-(2-エチルヘキシルオキシ)-1,4-フェニレン}〕；ポリ〔(9,9-ジ(2-エチルヘキシル)-フルオレニル-2,7-ジイル)-コ-(N,N’-ジフェニル)-N,N’-ジ-(p-ブチルフェニル)-1,4-ジアミノベンゼン〕；ポリ〔2-(6-シアノ-6-メチルヘプチルオキシ)-1,4-フェニレン〕；ポリ〔{9,9-ジオクチルフルオレニル-2,7-ジイル}-コ-{1,4-(2,5-ジメトキシ)ベンゼン}〕；ポリ〔{9,9-ジオクチルフルオレニル-2,7-ジイル}-コ-{1,4-(2,5-ジメトキシ)ベンゼン}〕；ポリ〔(9,9-ジオクチルフルオレニル-2,7-ジイル)-コ-(1,4-エチレニルベンゼン)〕；ポリ〔(9,9-ジオクチルフルオレニル-2,7-ジイル)-コ-(1,4-ジフェニレン-ビニレン-2-メトキシ-5-{2-エチルヘキシルオキシ}-ベンゼン〕；ポリ〔(9,9-ジヘキシルフルオレニル-2,7-ジビニレンフルオレニレン)〕；ポリ〔(9,9-ジヘキシル-2,7-(2-シアノジビニレン)-フルオレニレン)〕；ポリ〔(9,9-ジオクチルフルオレニル-2,7-ジイル)-コ-(1,4-ビニレンフェニレン)〕；ポリ〔(9,9-ジオクチルフルオレニル-2,7-ジイル)-コ-(1,4-ビニレンフェニレン)〕；ポリ(9,9-ジオクチルフルオレニル-2,7-ジイル；ポリ(9,9-ジヘキシルフルオレニル-2,7-ジイル)；ポリ〔9,9-ジ-(2-エチルヘキシル)-フルオレニル-2,7-ジイル〕；ポリ〔(9,9-ジオクチルフルオレニル-2,7-ジイル)-コ-(N,N’-ジフェニル)-N,N’-ジ(p-ブチルオキシフェニル)-1,4-ジアミノベンゼン〕〕；ポリ〔(9,9-ジオクチルフルオレニル-2,7-ジイル)-アルト-コ-(N,N’-ジフェニル)-N,N’-ジ(p-ブチロキシ-フェニル)-1,4-ジアミノベンゼン〕〕；ポリ〔(9,9-ジヘキシルフルオレニル-2,7-ジイル)-コ-(1,4-ベンゾ{2,1’,3}-チアジアゾール)〕；ポリ〔(9,9-ジヘキシルフルオレニル-2,7-ジイル)-アルト-コ-(9,10-アントラセン)〕；ポリ〔(9,9-ジオクチルフルオレニル-2,7-ジイル)-アルト-コ-(N,N’-ビス{4-ブチルフェニル}-ベンジジン-N,N’-{1,4-ジフェニレン})〕；ポリ〔(9,9-ジヘキシルフルオレニル-2,7-ジイル)-アルト-コ-(2-メトキシ-5-{2-エチルヘキシルオキシ}-1,4-フェニレン)〕；ポリ〔(9,9-ジヘキシルフルオレニル-2,7-ジイル)-コ-(9,エチル-3,6-カルバゾール)〕；ポリ〔(9,9-ジヘキシルフルオレニル-2,7-ジイル)-アルト-コ-(9,エチル-3,6-カルバゾール)〕；ポリ〔(9,9-ジヘキシルフルオレニル-2,7-ジイル)-アルト-コ-(9,9’-スピロビフルオレン-2,7-ジイル〕；ポリ〔(9,9-ジヘキシルフルオレニル-2,7-ジイル)-コ-(2,5-p-キシレン)〕；ポリ〔(9,9-ジヘキシルフルオレニル-2,7-ジイル)-コ-(3,5-ピリジン)〕；ポリ〔(9,9-ジヘキシルフルオレニル-2,7-ジイル)-コ-(1,4-フェニレン)〕；ポリ〔(9,9-ジヘキシルフルオレニル-2,7-ジイル)-アルト-コ-(9,9-ジ-{5-ペンタニル}-フルオレニル-2’,7’-ジイル；ポリ〔(9,9-ジヘキシルフルオレニル-2,7-ジイル)-コ-(6,6’{2,2’-ビピリジン})〕；ポリ〔(9,9-ジヘキシルフルオレニル-2,7-ジイル)-コ-(6,6’-{2,2’：6’,2’’−ターピリジン})〕；ポリ〔(9,9-ジヘキシルフルオレニル-2,7-ジイル)-コ-(N,N’-ビス{p-ブチルフェニル}-1,4-ジアミノフェニレン)〕；8-ヒドロキシキノリン；フルオレセイン；ローダミン、置換または未置換キサンテン；置換クマリン；置換ヒドロキシクマリン；置換または未置換テトラシアノキノリン；エチジウムブロマイド；プロピジウムヨーダイド；ベンゾキサンテンイエロー；ビクスベンズイミド((2’-〔4-ヒドロキシフェニル〕-5-〔4-メチル-1-ピペラジニル〕-2,5’-ビ-1H-ベンズイミダゾール)；(2’-〔4-エトキシフェニル〕-5-〔4-メチル-1-ピペラジニル〕-2,5’-ビ-1H-ベンズイミダゾール))；4,6-ジアミジノ-2-フェニルインドール(DAPI)；リチウムテトラ(2-メチル-8-ヒドロキシキノリナト)ホウ素；ビス(8-ヒドロキシキノリナト)亜鉛；トリス(ベンゾイルアセトナト)モノ(フェナンスロリン)ヨーロピウム(III)；トリス(2-フェニルピリジン)イリジウム(III)；および、トリス(8-ヒドロキシキノリナト)ガリウム(III)；トリス(8-ヒドロキシキノラト)アルミニウム；テトラ(2-メチル-8-ヒドロキシキノラト)ホウ素；リチウム塩；4,4’-ビス(9-エチル-3-カルバゾビニレン)-1,1’-ビフェニル；9,10-ジ〔(9-エチル-3-カルバゾイル)-ビニレニル〕〕-アントラセン；4,4’-ビス(ジフェニルビニレニル)-ビフェニル)；1,4-ビス(9-エチル-3-カルバゾビニレン)-2-メトキシ-5-(2-エチルヘキシルオキシ)ベンゼン；トリス(ベンゾイルアセトナト)モノ(フェナンスロリン)ヨーロピウム(III)；トリス(ジベンゾイルメタン)モノ(フェナンスロリン)ヨーロピウム(III)；トリス(ジベンゾイルメタン)モノ(5-アミノフェナンスロリン)ヨーロピウム(III)；トリス(ジナフトイルメタン)モノ(フェナンスロリン)ヨーロピウム(III)；トリス(ビフェノイルメタン)モノ(フェナンスロリン)ヨーロピウム(III)；トリス(ジベンゾイルメタン)モノ(4,7-ジフェニルフェナンスロリン)ヨーロピウム(III)；トリス(ジベンゾイルメタン)モノ(4,7-ジメチルフェナンスロリン)ヨーロピウム(III)；トリス(ジベンゾイルメタン)モノ(4,7-ジヒドロキシフェナンスロリン)ヨーロピウム(III)；トリス(ジベンゾイルメタン)モノ(4,7-ジヒドロキシルオキシフェナンスロリン)ヨーロピウム(III)；リチウムテトラ(8-ヒドロキシキノリナト)ホウ素；4,4’-ビス(9-エチル-3-カルバゾビニレン)-1,1’-ビフェニル；ビス(8-ヒドロキシキノリナト)亜鉛；ビス(2-メチル-8-ヒドロキシキノリナト)亜鉛；イリジウム(III)トリス(2-フェニルピリジン)；トリス(8-ヒドロキシキノリン)アルミニウム；トリス〔1-フェニル-3-メチル-4-(2,2’-ジメチルプロパン-1-オイル)-ピラゾリン-5-オン〕-テルビウム；および、これらのいずれか2つ以上の混合物からなる群より選択される、請求項１１に記載の装置。
【請求項１９】
発光材料が、交流電場によって励起されない発光材料である、請求項１１に記載の装置。
【請求項２０】
エレクトロルミネッセント蛍光体粒子が、ポリ〔2-メトキシ-5-(2’-エチルヘキシルオキシ)-1,4-フェニレンビニレン〕で被覆されたZnS：Cuを含む、請求項１１に記載の装置。
【請求項２１】
発光材料によって発される光の波長が、赤外、可視または紫外の領域にある、請求項１１に記載の装置。
【請求項２２】
絶縁層と離れた1つ以上の誘電層が、前記第1の電極と前記第2の電極との間に存在する、請求項３に記載の装置。
【請求項２３】
少なくとも2つの別個の発光材料が、存在し、その少なくとも1つが、エレクトロルミネッセント蛍光体の励起によって励起され、その少なくとも1つの他方が、発光材料の励起によって励起される際に発光する、請求項1に記載の装置。
【請求項２４】
発光する発光材料が、赤外光を発光する発光材料である、請求項２３に記載の装置。
【請求項２５】
発光装置を製造する方法であって、発光材料と作動接触するエレクトロルミネッセント蛍光体を配列する工程を含む方法。
【請求項２６】
エレクトロルミネッセント蛍光体粒子を発光材料で被覆する工程を含む、請求項２５に記載の方法。
【請求項２７】
請求項２５に記載のエレクトロルミネッセンスディスプレー装置を製造する方法であって、
第1の電極と第2の電極との間にエレクトロルミネッセント蛍光体と絶縁層とを配列し；
エレクトロルミネッセント蛍光体と作動接触する発光材料を配列させる；
各工程を含む方法。
【請求項２８】
蛍光体が、発光材料と直接接触して配列される、請求項２７に記載の方法。
【請求項２９】
蛍光体が、粒状形態であり、かつ、発光材料で被覆されて発光粒子を形成する、請求項２８に記載の方法。
【請求項３０】
前記第1の電極と前記第2の電極とが、固有に導電性のポリマーを含む、請求項２５〜２９のいずれか1項に記載の方法。
【請求項３１】
前記発光材料が、テトラセンでドープされるかまたは未ドープのアントラセン；アルミニウムトリス(8-ヒドロキシキノリネート)；ポリ-(p-フェニレンビニレン)(PPV)；ポリ〔2-メトキシ-5-(2’-エチル)ヘキソキシ-1,4-フェニレンビニレン〕(MEHPPV)；ポリ〔2-メトキシ--5-(2’-エチルヘキシルオキシ)-1,4-フェニレンビニレン-コ-4,4’-ビスフェニレンビニレン〕(MEH-BP-PPV)、ポリ〔2-メトキシ-5-(2’-エチルヘキシルオキシ)-1-(シアノビニレン)フェニレン(MEH-CN-PPV)、ポリ〔1,3-プロパンジオキシ-1,4-フェニレン-1,2-エチレン-(2,5-ビス(トリメチルシリル)-1,4-フェニレン)-1,2-エチレン-1,4-フェニレン〕(DiSiPV)；Tbトリス(アセチルアセトネート)；Eu(1,10-フェナンスロリン)-トリス(4,4,4-トリフルオロ-1-(2-チエニル)ブタン-1,3-ジオネート；Euトリス(ジベンゾイルメタナト)フェナンスロリン；Tbトリス(アセチルアセトネート)フェンスロリン；Eu(4,7-ジフェニルフェナンスロリン)-トリス(4,4,4-トリフルオロ)-1-(2-チエニル)-ブタン-1,3-ジオネート；Nd(4,7-ジフェニルフェナンスロリン)(ジベンゾイルメタナト)3；Eu(ジベンゾールメタナト)3-2-(2-ピリジル)ベンズイミダゾール；Eu(ジベンゾールメタナト)2-1-エチル-2-(2-ピリジル)ベンズイミダゾール；Tb-〔3-(5-フェニル-1,3,4-オキサジアゾール-2-イル)-2,4-ペンタンジオネート〕3；ランタニド-トリス(4-メチルベンゾエート)；ランタニド-トリス(4-メトキシベンゾエート)；Tbトリス(4-メチルベンゾエート)；Tbトリス(4-メトキシベンゾイルベンゾエート)；Euトリス(4-メトキシベンゾイルベンゾエート)；Tb-トリス(テトラデシルフェタレート)フェナンスロリン；Tb-イミドジホスフィネート；Tb 1-フェニル-3-メチル-4-(トリメチルアセチル)ピラゾール-4-オン；ポリピリジン；ポリ(p-フェニレンビニレン)；ポリ〔2-メトキシ-5-(2’-エチルヘキシルオキシ)-1,4-フェニレンビニレン〕；ポリ〔2-メトキシ-5-(2-エチルヘキシルオキシ)-1,4-フェニレン-ビニレン〕；ポリ〔（2-メトキシ-5-(2-エチルヘキシルオキシ)-1,4-フェニレン-ビニレン）-アルト-コ-(4,4’-ビフェニレン-ビニレン)〕；ポリ〔(9,9-ジオクチル-2,7-ジビニレンフルオレニレン)-アルト-コ-(9,10-アントラセン)〕；ポリ〔(9,9-ジオクチル-2,7-ジビニレンフルオレニレン)-アルト-コ-(4,4’-ビフェニレン)〕；ポリ〔{9,9-ジオクチル-2,7-ジビニレン-フルオレニレン}-アルト-コ-{2-メトキシ-5-(2-エチル-ヘキシルオキシ)-1,4-フェニレン}〕；ポリ〔{9,9-ジオクチル-2,7-ビス(2-シアノビニレン-フルオレニレン}−アルト-コ-{2-メトキシ-5-(2-エチルヘキシルオキシ)-1,4-(フェニレン}〕；ポリ〔2-メトキシ-5-(2-エチルヘキシルオキシ)-1,4-(1-シアノビニレンフェニレン)〕；ポリ〔{9,9-ジヘキシル-2,7-ビス(1-シアノビニレン)フルオレニレン}-アルト-コ-{2,5-ビス(N,N’-ジフェニルアミノ)-1,4-フェニレン}〕；ポリ〔{9-エチル-3,6-ビス(2-シアノビニレン)カルバゾリレン}}-アルト-コ-{2-メトキシ-5-(2-エチルヘキシルオキシ)-1,4-フェニレン}〕；ポリ〔(9,9-ジ(2-エチルヘキシル)-フルオレニル-2,7-ジイル)-コ-(N,N’-ジフェニル)-N,N’-ジ-(p-ブチルフェニル)-1,4-ジアミノベンゼン〕；ポリ〔2-(6-シアノ-6-メチルヘプチルオキシ)-1,4-フェニレン〕；ポリ〔{9,9-ジオクチルフルオレニル-2,7-ジイル}-コ-{1,4-(2,5-ジメトキシ)ベンゼン}〕；ポリ〔{9,9-ジオクチルフルオレニル-2,7-ジイル}-コ-{1,4-(2,5-ジメトキシ)ベンゼン}〕；ポリ〔(9,9-ジオクチルフルオレニル-2,7-ジイ��)-コ-(1,4-エチレニルベンゼン)〕；ポリ〔(9,9-ジオクチルフルオレニル-2,7-ジイル)-コ-(1,4-ジフェニレン-ビニレン-2-メトキシ-5-{2-エチルヘキシルオキシ}-ベンゼン〕；ポリ〔(9,9-ジヘキシルフルオレニル-2,7-ジビニレンフルオレニレン)〕；ポリ〔(9,9-ジヘキシル-2,7-(2-シアノジビニレン)-フルオレニレン)〕；ポリ〔(9,9-ジオクチルフルオレニル-2,7-ジイル)-コ-(1,4-ビニレンフェニレン)〕；ポリ〔(9,9-ジオクチルフルオレニル-2,7-ジイル)-コ-(1,4-ビニレンフェニレン)〕；ポリ(9,9-ジオクチルフルオレニル-2,7-ジイル；ポリ(9,9-ジヘキシルフルオレニル-2,7-ジイル)；ポリ〔9,9-ジ-(2-エチルヘキシル)-フルオレニル-2,7-ジイル〕；ポリ〔(9,9-ジオクチルフルオレニル-2,7-ジイル)-コ-(N,N’-ジフェニル)-N,N’-ジ(p-ブチルオキシフェニル)-1,4-ジアミノベンゼン〕〕；ポリ〔(9,9-ジオクチルフルオレニル-2,7-ジイル)-アルト-コ-(N,N’-ジフェニル)-N,N’-ジ(p-ブチロキシ-フェニル)-1,4-ジアミノベンゼン〕〕；ポリ〔(9,9-ジヘキシルフルオレニル-2,7-ジイル)-コ-(1,4-ベンゾ{2,1’,3}-チアジアゾール)〕；ポリ〔(9,9-ジヘキシルフルオレニル-2,7-ジイル)-アルト-コ-(9,10-アントラセン)〕；ポリ〔(9,9-ジオクチルフルオレニル-2,7-ジイル)-アルト-コ-(N,N’-ビス{4-ブチルフェニル}-ベンジジン-N,N’-{1,4-ジフェニレン})〕；ポリ〔(9,9-ジヘキシルフルオレニル-2,7-ジイル)-アルト-コ-(2-メトキシ-5-{2-エチルヘキシルオキシ}-1,4-フェニレン)〕；ポリ〔(9,9-ジヘキシルフルオレニル-2,7-ジイル)-コ-(9,エチル-3,6-カルバゾール)〕；ポリ〔(9,9-ジヘキシルフルオレニル-2,7-ジイル)-アルト-コ-(9,エチル-3,6-カルバゾール)〕；ポリ〔(9,9-ジヘキシルフルオレニル-2,7-ジイル)-アルト-コ-(9,9’-スピロビフルオレン-2,7-ジイル〕；ポリ〔(9,9-ジヘキシルフルオレニル-2,7-ジイル)-コ-(2,5-p-キシレン)〕；ポリ〔(9,9-ジヘキシルフルオレニル-2,7-ジイル)-コ-(3,5-ピリジン)〕；ポリ〔(9,9-ジヘキシルフルオレニル-2,7-ジイル)-コ-(1,4-フェニレン)〕；ポリ〔(9,9-ジヘキシルフルオレニル-2,7-ジイル)-アルト-コ-(9,9-ジ-{5-ペンタニル}-フルオレニル-2’,7’-ジイル；ポリ〔(9,9-ジヘキシルフルオレニル-2,7-ジイル)-コ-(6,6’{2,2’-ビピリジン})〕；ポリ〔(9,9-ジヘキシルフルオレニル-2,7-ジイル)-コ-(6,6’-{2,2’：6’,2’’−ターピリジン})〕；ポリ〔(9,9-ジヘキシルフルオレニル-2,7-ジイル)-コ-(N,N’-ビス{p-ブチルフェニル}-1,4-ジアミノフェニレン)〕；8-ヒドロキシキノリン；フルオレセイン；ローダミン、置換または未置換キサンテン；置換クマリン；置換ヒドロキシクマリン；置換または未置換テトラシアノキノリン；エチジウムブロマイド；プロピジウムヨーダイド；ベンゾキサンテンイエロー；ビクスベンズイミド((2’-〔4-ヒドロキシフェニル〕-5-〔4-メチル-1-ピペラジニル〕-2,5’-ビ-1H-ベンズイミダゾール)；(2’-〔4-エトキシフェニル〕-5-〔4-メチル-1-ピペラジニル〕-2,5’-ビ-1H-ベンズイミダゾール))；4,6-ジアミジノ-2-フェニルインドール(DAPI)；リチウムテトラ(2-メチル-8-ヒドロキシキノリナト)ホウ素；ビス(8-ヒドロキシキノリナト)亜鉛；トリス(ベンゾイルアセトナト)モノ(フェナンスロリン)ヨーロピウム(III)；トリス(2-フェニルピリジン)イリジウム(III)；および、トリス(8-ヒドロキシキノリナト)ガリウム(III)；トリス(8-ヒドロキシキノラト)アルミニウム；テトラ(2-メチル-8-ヒドロキシキノラト)ホウ素；リチウム塩；4,4’-ビス(9-��チル-3-カルバゾビニレン)-1,1’-ビフェニル；9,10-ジ〔(9-エチル-3-カルバゾイル)-ビニレニル〕〕-アントラセン；4,4’-ビス(ジフェニルビニレニル)-ビフェニル)；1,4-ビス(9-エチル-3-カルバゾビニレン)-2-メトキシ-5-(2-エチルヘキシルオキシ)ベンゼン；トリス(ベンゾイルアセトナト)モノ(フェナンスロリン)ヨーロピウム(III)；トリス(ジベンゾイルメタン)モノ(フェナンスロリン)ヨーロピウム(III)；トリス(ジベンゾイルメタン)モノ(5-アミノフェナンスロリン)ヨーロピウム(III)；トリス(ジナフトイルメタン)モノ(フェナンスロリン)ヨーロピウム(III)；トリス(ビフェノイルメタン)モノ(フェナンスロリン)ヨーロピウム(III)；トリス(ジベンゾイルメタン)モノ(4,7-ジフェニルフェナンスロリン)ヨーロピウム(III)；トリス(ジベンゾイルメタン)モノ(4,7-ジメチルフェナンスロリン)ヨーロピウム(III)；トリス(ジベンゾイルメタン)モノ(4,7-ジヒドロキシフェナンスロリン)ヨーロピウム(III)；トリス(ジベンゾイルメタン)モノ(4,7-ジヒドロキシルオキシフェナンスロリン)ヨーロピウム(III)；リチウムテトラ(8-ヒドロキシキノリナト)ホウ素；4,4’-ビス(9-エチル-3-カルバゾビニレン)-1,1’-ビフェニル；ビス(8-ヒドロキシキノリナト)亜鉛；ビス(2-メチル-8-ヒドロキシキノリナト)亜鉛；イリジウム(III)トリス(2-フェニルピリジン)；トリス(8-ヒドロキシキノリン)アルミニウム；トリス〔1-フェニル-3-メチル-4-(2,2’-ジメチルプロパン-1-オイル)-ピラゾリン-5-オン〕-テルビウム；および、これらのいずれか2つ以上の混合物からなる群より選択される、請求項２５〜２９のいずれか1項に記載の方法。
【請求項３２】
請求項７に記載の発光装置にＡＣ電場を作用させることを含む、光を供給する方法。
【請求項３３】
発光材料が交流電場により励起されるものである、請求項３２に記載の方法。
【請求項３４】
少なくとも２つの分離した発光材料が存在し、そのうちの少なくとも１つがエレクトロルミネッセント蛍光体の励起により励起され、そして少なくとももう１つが発光材料の励起による励起に基づき光を発する、請求項３２に記載の方法。